"ゴム振動吸収要素を備え、前記ゴム要素は、エチレン-α-オレフィンエラストマー100部と、約5000より大きい粘度平均分子量を有する実質的にイソブチレン又はブテンのポリマー20~100部とを備える振動吸収装置。前記装置は、クランクシャフト捩り振動ダンパーであることを特徴とする請求項1に記載の装置。前記ゴム要素は、フリーラジカル生成物質によって加硫されることを特徴とする請求項1に記載の装置。前記フリーラジカル生成物質は、有機パーオキサイド及び電離線から成る群から選択されることを特徴とする請求項3に記載の装置。前記エラストマーは、エチレンプロピレン共重合体、エチレンプロピレンジエン三元共重合体、エチレンオクテン共重合体、エチレンオクテンジエン三元共重合体、エチレンブテン共重合体、エチレンブテンジエン三元共重合体及びこれらの混合物から成る群より選択されることを特徴とする請求項4に記載の装置。前記ポリマーは、約10000より大きい粘度平均分子量を有することを特徴とする請求項5に記載の装置。前記ポリマーは、約50000~約1250000の範囲の粘度平均分子量を有することを特徴とする請求項5に記載の装置。フリーラジカル加硫されたゴム振動吸収要素を備え、前記ゴム要素は、エチレン-α-オレフィンエラストマー100部と、約50000~約1250000の範囲の粘度平均分子量を有し、ポリブチレン、ポリイソブチレン、ポリブテン、及びポリイソブチレンイソプレン共重合体からなる群より選択される1又はそれ以上のポリマー20~100部とを備える振動吸収ダンパー。エチレン-α-オレフィンエラストマー100部と、tanδが約20より大きく増加することによって示される、組成物の振動ダンピング特性の実質的な向上を実現させる効果的な量の約5000より大きい粘度平均分子量を有する実質的にイソブチレン又はブテンのポリマーと、を備えるゴム組成物。金属接着補助剤を備える請求項9に記載の組成物。前記ポリマーは、イソブチレンとイソプレンの共重合体であって、約1モルより少ないイソプレンを有することを特徴とする請求項9に記載の組成物。前記ポリマーは、約50000~約1250000の範囲の粘度平均分子量を有することを特徴とする請求項11に記載の組成物。前記組成物はパーオキサイド加硫されることを特徴とする請求項12に記載の組成物。型成型又は押出成型によって形成され、かつフリーラジカル加硫されるエチレン-α-オレフィンゴムを備え、前記ゴムは、そのゴムのダンピング特性を実質的に向上させるために効果的な量の、約5000より大きい粘度平均分子量を有する実質的にイソブチレン又はブテンのポリマーを備える、ベルト、ホース、及び振動制御装置から成る群から選択される製品。前記ポリマーは、約50000~約1250000の範囲の粘度平均分子量を有することを特徴とする請求項14に記載の製品。従来、EPDMのようなパーオキサイド加硫のエラストマーにPIB又はIIRをブレンドすることが提案されていないことは驚くべきことではない。PIB及びIIRはフリーラジカルによって激しく分解することが知られている。多くの成分及びブレンドの多数の評価の後に、本発明は、振動ダンパー、他の振動制御装置、及び、ベルトやホースのような動的荷重が与えられる工業的なゴム製品に使用するために、向上したダンピングを有する、フリーラジカル加硫のエチレン-α-オレフィンゴム組成物が必要であることを意外にも見出す。振動ダンパーにおける、望ましい改良は、tanδを通常の値のおよそ2倍にすることにある。本発明は、捩り振動ダンパー及び他の振動吸収装置に使用されるための、充分に改良されたダンピング特性を有するフリーラジカル加硫されたエチレン-α-オレフィンゴム組成物を対象とする。本発明は、フリーラジカル加硫されたゴム振動吸収要素を備える振動吸収装置を対象とし、上記ゴム要素は、例えばエチレンプロピレンEPM、エチレンプロピレンジエンゴムEPDMのようなエチレン-α-オレフィンエラストマー100部と、粘度平均分子量が約5000より大きい実質的にイソブチレン又はブテンのポリマー20~100部とを備える。本発明は、振動吸収又は振動制御装置に利用されるゴム組成物を対象とし、それはエチレン-α-オレフィンエラストマー100部と、組成物の振動ダンパー特性を実質的に増加させるために充分に効果的な量の、粘度平均分子量が約5000より大きい実質的にイソブチレン又はブテンのポリマーとを備える。本発明は、型成型又は押出成型され、フリーラジカル加硫されたエチレン-α-オレフィンゴムを備えるベルト、ホース、又は振動制御装置を対象とし、上記ゴムは、ゴムの振動ダンパー特性を実質的に増加させるために充分に効果的な量の、粘度平均分子量が約5000より大きい実質的にイソブチレン又はブテンのポリマーを備える。図1を参照すると、二重リングダンパー10は、内部リング20と、慣性外部リング30と、これらに挟まれるエラストマーリング8とを備える。内部リング20は、ハブ1と、ウェブ2と、リム3とを備える。ハブ1は、例えばクランクシャフトのような図示しないが従来公知のシャフトが取り付けられる大きさである。ハブを受けシャフトに固定するために、従来知られているフランジ、キー溝、又は他の集成装置が使用されることもあるが、図1に示される形状は、ハブ1がシャフトに圧入されるためのものである。慣性外部リング30は、リム6と、ベルト受け部4とを備える。ベルト受け部4は、図3に示すマルチVリブドベルトの輪郭5を含む、従来知られたいかなるベルト輪郭を備えることができるであろう。リブ3、6は、それらの間のギャップを有する環状スペースを形成する。リム3、6は平面であっても良いだろう。あるいは、リブ3、6それぞれは、図1に示すようにエラストマーリング8を機械的に環状スペースに固定できるならば、複雑な形状を有していても良いだろう。リム3、6はリム表面へのエラストマーリング8の接着を促進するために、従来知られたゴム-金属接着剤が被膜されているであろう。あるいは、エラストマーリング8は、エラストマーリング8とリム3、6の間の滑りを防止するために、摩擦力のみが作用され圧縮された状態で、環状ギャップに位置する。リム3、6はノッブ、表面の粗さ、若しくはランダムな表面凹凸を呈するいかなる他の形状、又は摩擦を発生するいかなる形状を備えていても良いだろう。エラストマー配合における接着補助剤が、リム3、6へのエラストマーリング8の直接的な接着を促進するために使用されても良いだろう。ダンパーは、リム表面又は組み立て滑剤中に、種々の摩擦増進物質を使用して組み立てられても良い。あるいは、ゴム要素は、ダンパーの1又は複数の金属部品に、その金属に接着剤によるプレコートが行われて、又は行われずに、直接的に成型接着されても良く、あるいは、関連する記載はここに参考にために組み入られる米国公開公報第20020162627号明細書に開示されるように、組み立てられても良い。図2を参照すると、本発明の一実施形態に従って形成されるホース11が示される。ホース11はエラストマー内部チューブ12と、内部チューブ12の上に嵌められ、好ましくはこれに接着される補強部材14と、補強部材14の上に嵌められ、好ましくはこれに接着されるエラストマー外部カバー16とを備える。補強部材14は、適切な補強材料によって形成され、その補強材料は、有機、無機繊維、又は黄銅プレートの金属ワイヤーを含んでいても良いであろう。補強部材14は、好ましくは、例えば、ナイロン、ポリエステル、アラミド、綿、又はレイヨンのような有機繊維材料である。補強構成は、例えば編組、螺旋巻き、編み状又はジャケットのようないかなる好適なタイプのものであって良いであろうが、示される本実施形態では、編組構成を呈する。内部チューブ12は、同じ構成を有しているかもしれないし有していないかもしれない多層のエラストマー又はプラスチック層から成る。エラストマー外部カバー16は、直面する外部環境に耐久できるように設計された適切な材料から作られる。内部チューブ12と外部カバー16は、同じ材料から作られても良いであろう。ホース11は型成型、押出成型によって形成されるであろう。内部チューブ12又は外部カバー16のいずれかの少なくとも1つのエラストマー層は、本発明に従う優れたダンピングに形成され、これにより、ホースの振動ダンピング特性を改善する。図3を参照すると、本発明に一実施形態に従って形成されるマルチVリブドベルト32が描かれる。ベルト32は主エラストマーベルト本体部33を含み、さらには好ましくは心線22形状を呈する抗張補強部材31を含む。複数の谷エリア38と交互に設けられる、立ち上げられたエリアすなわち頂部36は、上記した外部リング30のベルト受け部4または同様のベルトプーリ噛み合い部に接触するとき、ベルト32の駆動面として使用される対向する対向面34の間に区画される。主ベルト本体部33は、以下詳述するように改善されたゴム組成物から形成されても良いだろう。例えば、同調ベルト、Vベルトのように、従来知られた他のベルト形式も、下述するように本発明に従って改善された、ゴム組成物から形成される主ベルト本体部を有していても良いだろう。以下の記載は、エラストマーリング8に注力されるが、本技術の当業者は、その特徴をホース11のエラストマー層、又は主ベルト本体33、又は他の振動制御装置のゴム要素に適用できることを理解するだろう。本発明に従うエラストマーリング8は、少なくとも1つのエチレン-α-オレフィンエラストマーを備え、従来知られたいかなるフィラー、軟化剤、酸化防止剤、副添加剤、及び硬化剤を選択的に含んでいても良いだろう。成分カタログや一般用途は従来簡単に入手できる。例えば、ロバート.エフ.オムRobertFOhm編のバンダービルトゴムハンドブックTheVanderbiltRubberHandbookアール.ティー.バンダービルトRTVanderbilt刊第13版1990年;モーリスホルトンMauriceHorton編のゴムテクノロジーRubberTechnologyバンノーストランドラインホルドニューヨークVanNostrandReinholdNY刊第3版1987年;ティエッチ.ケンパーマンThKempermann、エス.コックSKoch、及びジェイ.サンナーJSumner編のゴム産業マニュアルManualfortheRubberIndustryバイエルアーゲーBayerAG刊第2版1993年が参考になる。適切なエチレン-α-オレフィンエラストマーは、エチレンと、プロピレン、ペンテン、オクテン、又はブテンとの共重合体を含む。適切なエチレン-α-オレフィンエラストマーは、エチレンと、α-オレフィンと、14-ヘキサジエン、ジシクロペンタジエン、エチリデンノルボルネンENBのような不飽和化合物との三元重合体を含む。本発明の実施形態において、主要なエラストマーは、不飽和化合物としてENBを有するEPDMである。本発明に使用されるフリーラジカル生成加硫剤は、エチレン-α-オレフィンエラストマーの加硫に適しており、例えば、有機パーオキサイド及び電離線ionizingradiationを含む。有機パーオキサイドの例としては、これらに限定されるわけではないが、1,1-ジ-t-ブチルパーオキシ-3,3,5-トリメチルシクロヘキサン、2,5-ジメチル-2,5-ジ-t-ブチルパーオキシ3-ヘキシン、ジクミルパーオキサイド、ビス-t-ブチルパーオキシジイソプロピルベンゼン、α,α-ビスt-ブチルパーオキシジイソプロピルベンゼン、ジ-t-ブチルパーオキサイド、2,5-ジメチル-2,5-ジ-t-ブチルパーオキシへキサン、及び過安息香酸t-ブチルを含む。パーオキサイドは、従来、ゴム100重量部に対して、約2~10重量部加えられる。硫黄は、選択的に、加硫系の一部として、01~1phrがパーオキサイドに加えられても良いであろう。本発明に実施形態に従うと、エラストマー組成物は、粘度平均分子量MWが約5000を超えるポリイソブチレンPIB、ポリブテンPB、又はイソブチレンイソプレンゴムIIRを、適切なダンピングレベルを提供するための効果的な量さらに備える。例えば、適切なPBの材料は、限定されるわけではないが、ビーピーアモコ化学BPAmocoChemicalsによってNAPVIS商標名の600及び2000グレードで販売されている。適切なPIBの材料としては、例えば、VISTANEXMM商標名のL80、L100、L120及びL140グレードとしてエクソンモービル化学ExxonMobileChemicalCompanyから販売されるもの、VISTANEXLM商標名のMS、MH、及びHグレードとしてエクソンモービル化学から販売されるもの、OPPANOL商標名のB10~B100グレードとしてバスフBASFCorporationから販売されるもの、及びEFROLEN商標名のP10~P100グレードとしてアルカンラバーケミカルAlcanRubberChemicalIncから販売されるものが例示される。適切なIIRエラストマーとしては、例えば、BAYER商標名のButyl100及びButyl1013グレードとしてバイエルアーゲーBayerAGから販売されたもの、EXXON商標名のButyl077、068、及び065グレードとしてエクソンモービル化学から販売されたもののように、種々のグレードのブチルゴムが例示される。最も好ましいIIRグレードは、低不飽和度を有し、すなわち約1モルより低い。IIRの不飽和度が約1モルを超えると、ダンピングは増加するが、所望のレベルにはならない。ブチルゴムのMWは、約300000~約500000の範囲にあると信じられる。簡単にするために、以下では、内容を特定化することを要求しない限り、一般的にBPは、PIB、PB、及びIIRを含む実質的にブチレン、又はブテンポリマーを示すために使用される。本発明で使用されるこれらブテンポリマーBPは、全てが実質的にポリイソブチレンであると信じられる。ブチルゴムは約97~99モルのイソブチレンと約1~3モルのイソプレンの共重合体である。生産過程において、ポリブテンはイソブチレン、1-ブテン、及び2-ブテンの混合物から生成され、結果として約80のイソブチレンを含むポリマーが得られると信じられる。ゴム配合の従来の方法では、エラストマー組成物は、ほとんどの性質について適切に機能するように開発されているだろうが、ダンピング特性は不充分であった。典型的に、上記の組成物は、所定のプロセスオイル、可塑剤、又は他の軟化剤を含む。本発明の一実施形態に従うと、特定の又は全てのプロセスオイル、可塑剤、又は他の軟化剤を、MWが約5000を超えるBPに置換することによって、エラストマー組成物のダンピングが顕著に向上することが見出された。さらなる実施形態では、BPの分子量は10000を超える。さらなる実施形態では、BPのMWは、約50000~約1250000の範囲にある。20~100phrのプロセスオイルをBPに置換することは、所望のダンピングレベルを与えるのに充分であることが見出された。以下に例を示すように、MWが約50000~1250000の範囲にあるBP50phrは、EPDMのゴム組成物にとって、tanδの値をおよそ2倍にするのに充分な量である。EPDMゴムの中に約20phr未満のBPを組み入れた場合、それほど大きなダンピングの増加は見られないだろう。100phrを超えると、ゴム組成物の物理的特性が劣化する。MWが約5000を下回ると、BPは他のプロセスオイルや、軟化剤のように機能し、ダンピングを向上させることなく、ゴムを軟化させる。MWが約1400000を超えると、BPは、望ましい程度までダンピング効果を発揮させない。MWが約50000~約1250000の範囲にあると、EPDMのダンピングは、50phrのBPを加えることによって、およそ2倍になることができる。プロセスオイル又は可塑剤は、不利な効果をもたらすことなく、存在しても良いだろう。望ましいダンピングレベルを与えるために、BPの量が、元の処方から置換されたプロセスオイルの量より、多く必要とされるならば、ゴム組成物はおそらく所望のレベルより軟化するという結果になるだろう。ゴムは、カーボンブラックやシリカのような補強フィラーの添加量を増やすことによって、その剛性を高めることができる。他の特性は、本発明の開示から逸脱しない程度に必要に応じて、公知の方法で、バランスが保たれ、又は調整される。本技術の当業者によって知られた他の成分は、エラストマー組成物において、従来の量で、種々の目的のために使用されても良いであろう。トリアリルイソシアヌレート、トリアリルシアヌレート、ジメタアクリル酸亜鉛、又は他のαβ不飽和有機酸の金属塩、N,N’-m-フェニレンジマレイミド、トリメチロールプロパントリメタクリル酸、又は他のアクリル酸、及びメタクリル酸のような他の副添加剤が、所定の性能を向上させるため及び/又は金属又は他の材料へ接着するために、添加されても良いだろう。カーボンブラック又は他のフィラーは、エラストマーを強化し、又は弱くするために、使用されても良いだろう。酸化防止剤、オゾン亀裂防止剤、着色剤、可塑剤、プロセスオイル、及び/又は加工助剤は、必要に応じて使用されても良いだろう。図1の捩り振動ダンパーは、振動制御装置の典型例であって、改善されたダンピング特性を有するEPDMベースのエラストマー組成物を組み入れることによって、改善可能である。本発明に従ってゴムのダンピングを向上することによって、改善されたであろうゴムを備えた他の装置は、エンジンマウント、ブッシュ、シャフトダンパー、ホース、及びベルトを含む。エンジンマウント及びシャフトダンパーは、典型的に、図1のダンパーによって例示したように、金属構造部材とゴム振動吸収要素を備える。図2のホース及び図3のベルトは、本発明に従ってゴムのダンピングを向上することによって、改良されるであろう他の製品の典型例である。ホースとベルトは、典型的には、布補強部材と、1又はそれ以上のゴム層を備える。ホース及びベルトにおいて向上したダンピングは、ホース若しくはベルトにおけるスパン振動を減少させ、又は流体若しくは動力伝動システムにおける、1つの連結部若しくは接触部から他のそれらへの、振動の伝達を減少させる。以下に示す例は、本発明の性質を明らかにする目的のために示されるものであって、本発明の範囲を限定することを意図したものではない。[実施例]ゴム組成物は、通常のゴムの混合方法によって用意された。BRBanburyファレルFarrelCorporationの登録商標ミキサーを混合チャンバーとし、ゴムのバッチサイズは、その内部の容量の約75まで充填されるものであった。ミキサーは水によって冷却され、70rpmで運転された。まず、混合チャンバーの中に、EPDMとMWが100000より高いBPとを入れて、1分間ブレンドした。次いで、パーオキサイド加硫剤以外の、MWが100000より小さいBPポリマーを含む、全ての付加的な原料を加えた。ラムは混合開始の3,5,65分後に、清掃のためforsweepingに上げられた。混合は開始から約8分して終了した。混合物は2ロールミルにおいて冷却され、その後、パーオキサイド加硫剤がそのミルに加えられた。各組成物のサンプルは、アルファテクノロジーalphaTechnologies製のラバープロセスアナライザーRubberProcessAnalyzerを使用して評価された。RPAは、ゴム組成物を加硫し、その後、7の歪を作用させ、かつ1分間における振動数を100回転にし、いくつかの温度における一連のtanδを測定するようにプログラムされていた。全ての例における組成物のベースは表1に示す。表2に示される14の例は、比較例1のプロセスオイルから置換されるBPの粘度平均分子量が増加する順に並べられる。比較例2~5、及び実施例6及び7においては、サプライヤーはBPの平均分子量しか報告していない。他の例との比較を明確にするために、平均分子量には2が乗ぜられ、粘度平均分子量MWの予測値が得られた。2のファクターを選んだのは、文献の記述及び他のサプライヤーのデータとの比較に基づいてであった。例えば、ジョンワイリーニューヨークJohnWileyNYのポリマー科学工学百科事典PolymerScienceandEngineeringの8巻の423448頁におけるイソブチレンポリマーの項が参考となる。表2は、各実施例及び各比較例における、tanδの測定値の結果を示す。比較例2~5は比較例1からtanδの値の増加が見られない。本発明の一実施形態に従う実施例6~14はtanδの値の有益な増加を示す。本発明の一実施形態に従って、分子量が10000~1250000の範囲にあるBPを置き換えて使用することによって、実施例7~13はtanδの値が、比較例1からおよそ2倍になっていることを示す。図4は、これらの例の結果を、tanδ対MWのグラフ形式で表す。実施例11におけるtanδの増加は、実施例10ほど高くない。これはButyl268の不飽和度のがButyl077に比べ高いためと考えられるであろう。高い不飽和度によって、ブチル268はより多く架橋反応され、より低いダンピングとなる。いずれの理由によっても、本発明の一実施形態に従うと、不飽和度が1モルより低いブチルのグレートは、不飽和度が1モルより高いものよりも、tanδにはっきりとした影響を与える。1ポリマー化された2,2,4-トリメチル-1,2-ジヒドロキノリン2ジメタクリル酸亜鉛3N,N’-m-フェニレンジマレイミド42,5-ジメチル-2,5-ジ-3-ヘキシン51,1-ジ--3,3,5-トリメチルシクロヘキサン1サンリファイニングSunRefining製のSunpar22802ビーピーアモコ化学製のポリブテン3エクソンモービル化学製のポリイソブチレン4エクソンモービル化学製の不飽和度08モルのイソブチレンイソプレンゴム5エクソンモービル化学製の不飽和度16モルのイソブチレンイソプレンゴムすなわち、本発明は、捩り振動ダンパー及びその他の振動吸収装置のための、十分にダンピング特性が改善されたエチレン-α-オレフィンゴムを提供する。その組成物は、フリーラジカル促進加硫系によって加硫されて提供される。本発明は、ベルト、又はホース、又はダンピングの増加が望まれる他の分野において、使用されるであろう。本発明は、改善されたダンピングを有する捩り振動ダンパーも提供する。"